【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  貴金属と、ペロブスカイト型複合酸化物と、θアルミナおよび／またはαアルミナとを含んでいることを特徴とする、排ガス浄化用触媒。
【請求項２】  貴金属を含有するペロブスカイト型複合酸化物と、θアルミナおよび／またはαアルミナとを含んでいることを特徴とする、請求項１に記載の排ガス浄化用触媒。
【請求項３】  前記貴金属を含有するペロブスカイト型複合酸化物が、θアルミナおよび／またはαアルミナに担持されていることを特徴とする、請求項２に記載の排ガス浄化用触媒。
【請求項４】  前記貴金属を含有するペロブスカイト型複合酸化物が、下記一般式（１）で表されるジルコニア系複合酸化物、下記一般式（２）で表されるセリア系複合酸化物、ＳｒＺｒＯ３およびＬａＡｌＯ３からなる群から選ばれる少なくとも１種の耐熱性酸化物に担持されていることを特徴とする、請求項２に記載の排ガス浄化用触媒。
Ｚｒ１−（ａ＋ｂ）ＣｅａＲｂＯ２−ｃ      （１）
（式中、Ｒはアルカリ土類金属および／またはＣｅを除く希土類元素を示し、ａが、０．１≦ａ≦０．６５のＣｅの原子割合を示し、ｂが、０≦ｂ≦０．５５のＲの原子割合を示し、１−（ａ＋ｂ）が、０．３５≦１−（ａ＋ｂ）≦０．９のＺｒの原子割合を示し、ｃは、酸素欠陥量を示す。）
Ｃｅ１−（ｄ＋ｅ）ＺｒｄＬｅＯ２−ｆ      （２）
（式中、Ｌはアルカリ土類金属および／またはＣｅを除く希土類元素を示し、ｄが、０．２≦ｄ≦０．７のＺｒの原子割合を示し、ｅが、０≦ｅ≦０．２のＬの原子割合を示し、１−（ｄ＋ｅ）が、０．３≦１−（ｄ＋ｅ）≦０．８のＣｅの原子割合を示し、ｆは、酸素欠陥量を示す。）
【請求項５】  前記貴金属を含有するペロブスカイト型複合酸化物が担持されているθアルミナおよび／またはαアルミナ、または、前記貴金属を含有するペロブスカイト型複合酸化物が担持されている耐熱性酸化物は、前記貴金属を含有するペロブスカイト型複合酸化物の製造において、前記貴金属を含有するペロブスカイト型複合酸化物を結晶生成させる以前の結晶前組成物に、θアルミナおよび／またはαアルミナ、または、耐熱性酸化物を配合することにより、得られることを特徴とする、請求項３または４に記載の排ガス浄化用触媒。
【請求項６】  さらに、下記一般式（１）で表されるジルコニア系複合酸化物、下記一般式（２）で表されるセリア系複合酸化物、θアルミナ、αアルミナ、γアルミナ、ＳｒＺｒＯ３およびＬａＡｌＯ３からなる群から選ばれる少なくとも１種の耐熱性酸化物が、混合されていることを特徴とする、請求項３〜５のいずれかに記載の排ガス浄化用触媒。
Ｚｒ１−（ａ＋ｂ）ＣｅａＲｂＯ２−ｃ      （１）
（式中、Ｒはアルカリ土類金属および／またはＣｅを除く希土類元素を示し、ａが、０．１≦ａ≦０．６５のＣｅの原子割合を示し、ｂが、０≦ｂ≦０．５５のＲの原子割合を示し、１−（ａ＋ｂ）が、０．３５≦１−（ａ＋ｂ）≦０．９のＺｒの原子割合を示し、ｃは、酸素欠陥量を示す。）
Ｃｅ１−（ｄ＋ｅ）ＺｒｄＬｅＯ２−ｆ      （２）
（式中、Ｌはアルカリ土類金属および／またはＣｅを除く希土類元素を示し、ｄが、０．２≦ｄ≦０．７のＺｒの原子割合を示し、ｅが、０≦ｅ≦０．２のＬの原子割合を示し、１−（ｄ＋ｅ）が、０．３≦１−（ｄ＋ｅ）≦０．８のＣｅの原子割合を示し、ｆは、酸素欠陥量を示す。）
【請求項７】  前記貴金属を含有するペロブスカイト型複合酸化物が、θアルミナおよび／またはαアルミナと混合されていることを特徴とする、請求項２に記載の排ガス浄化用触媒。
【請求項８】  さらに、下記一般式（１）で表されるジルコニア系複合酸化物、下記一般式（２）で表されるセリア系複合酸化物、γアルミナ、ＳｒＺｒＯ３およびＬａＡｌＯ３からなる群から選ばれる少なくとも１種の耐熱性酸化物が、混合されていることを特徴とする、請求項７に記載の排ガス浄化用触媒。
Ｚｒ１−（ａ＋ｂ）ＣｅａＲｂＯ２−ｃ      （１）
（式中、Ｒはアルカリ土類金属および／またはＣｅを除く希土類元素を示し、ａが、０．１≦ａ≦０．６５のＣｅの原子割合を示し、ｂが、０≦ｂ≦０．５５のＲの原子割合を示し、１−（ａ＋ｂ）が、０．３５≦１−（ａ＋ｂ）≦０．９のＺｒの原子割合を示し、ｃは、酸素欠陥量を示す。）
Ｃｅ１−（ｄ＋ｅ）ＺｒｄＬｅＯ２−ｆ      （２）
（式中、Ｌはアルカリ土類金属および／またはＣｅを除く希土類元素を示し、ｄが、０．２≦ｄ≦０．７のＺｒの原子割合を示し、ｅが、０≦ｅ≦０．２のＬの原子割合を示し、１−（ｄ＋ｅ）が、０．３≦１−（ｄ＋ｅ）≦０．８のＣｅの原子割合を示し、ｆは、酸素欠陥量を示す。）
【請求項９】  前記貴金属を含有するペロブスカイト型複合酸化物が、一般式（３）で表されることを特徴とする、請求項２〜８のいずれかに記載の排ガス浄化用触媒。
ＡＢ１−ｍＮｍＯ３          （３）
（式中、Ａは、希土類元素およびアルカリ土類金属から選ばれる少なくとも１種の元素を示し、Ｂは、希土類元素および貴金属を除く遷移元素およびＡｌから選ばれる少なくとも１種の元素を示し、Ｎは、貴金属を示し、ｍは、０＜ｍ＜０．５の数値範囲のＮの原子割合を示す。）
【請求項１０】  前記一般式（３）中のＮが、Ｒｈ、ＰｄおよびＰｔからなる群から選ばれる少なくとも１種であることを特徴とする、請求項９に記載の排ガス浄化用触媒。
【請求項１１】  前記一般式（３）で表されるペロブスカイト型複合酸化物が、下記一般式（４）で表されるＲｈ含有ペロブスカイト型複合酸化物、下記一般式（５）で表されるＰｄ含有ペロブスカイト型複合酸化物および下記一般式（６）で表されるＰｔ含有ペロブスカイト型複合酸化物からなる群から選ばれる少なくとも１種であることを特徴とする、請求項９または１０に記載の排ガス浄化用触媒。
Ａ１−ｐＡ’ｐＢ１−ｑＲｈｑＯ３          （４）
（式中、Ａは、Ｌａ、Ｎｄ、Ｙから選ばれる少なくとも１種の元素を示し、Ａ’は、Ｃｅおよび／またはＰｒを示し、Ｂは、Ｆｅ、Ｍｎ、Ａｌから選ばれる少なくとも１種の元素を示し、ｐは、０≦ｐ＜０．５の数値範囲のＡ’の原子割合を示し、ｑは、０＜ｑ≦０．８の数値範囲のＲｈの原子割合を示す。）
ＡＢ１−ｒＰｄｒＯ３              （５）
（式中、Ａは、Ｌａ、Ｎｄ、Ｙから選ばれる少なくとも１種の元素を示し、Ｂは、Ｆｅ、Ｍｎ、Ａｌから選ばれる少なくとも１種の元素を示し、ｒは、０＜ｒ＜０．５の数値範囲のＰｄの原子割合を示す。）
Ａ１−ｓＡ’ｓＢ１−ｔ−ｕＢ’ｔＰｔｕＯ３        （６）
（式中、Ａは、Ｌａ、Ｎｄ、Ｙから選ばれる少なくとも１種の元素を示し、Ａ’は、Ｍｇ、Ｃａ、Ｓｒ、Ｂａ、Ａｇから選ばれる少なくとも１種の元素を示し、Ｂは、Ｆｅ、Ｍｎ、Ａｌから選ばれる少なくとも１種の元素を示し、Ｂ’は、Ｒｈ、Ｒｕから選ばれる少なくとも１種の元素を示し、ｓは、０＜ｓ≦０．５の数値範囲のＡ’の原子割合を示し、ｔは、０≦ｔ＜０．５の数値範囲のＢ’の原子割合を示し、ｕは、０＜ｕ≦０．５の数値範囲のＰｔの原子割合を示す。）
【請求項１２】  θアルミナおよび／またはαアルミナが、下記一般式（７）で表されることを特徴とする、請求項１〜１１のいずれかに記載の排ガス浄化用触媒。
（Ａｌ１−ｇＤｇ）２Ｏ３          （７）
（式中、Ｄは、Ｌａおよび／またはＢａを示し、ｇは、０≦ｇ≦０．５のＤの原子割合を示す。）
【請求項１３】  前記ジルコニア系複合酸化物が、Ｐｔおよび／またはＲｈが担持されているジルコニア系複合酸化物を含み、前記セリア系複合酸化物が、Ｐｔが担持されているセリア系複合酸化物を含み、前記θアルミナが、Ｐｔおよび／またはＲｈが担持されているθアルミナを含み、前記γアルミナが、Ｐｔおよび／またはＲｈが担持されているγアルミナを含んでいることを特徴とする、請求項６または８に記載の排ガス浄化用触媒。
【請求項１４】  触媒担体上に担持されるコート層を有し、
前記コート層は、表面に形成される外側層と、その外側層の内側に形成される内側層とを含み、
前記外側層および／または前記内側層の、少なくとも同一の層に前記貴金属を含有するペロブスカイト型複合酸化物とθアルミナおよび／またはαアルミナとが含まれていることを特徴とする、請求項１〜１３のいずれかに記載の排ガス浄化用触媒。
【請求項１５】  前記内側層に、前記貴金属を含有するペロブスカイト型複合酸化物が担持されているθアルミナおよび／またはαアルミナが含まれていることを特徴とする、請求項１４に記載の排ガス浄化用触媒。
【請求項１６】  前記内側層に、前記貴金属を含有するペロブスカイト型複合酸化物が担持されている前記耐熱性酸化物が含まれていることを特徴とする、請求項１４に記載の排ガス浄化用触媒。
【請求項１７】  前記内側層に、前記Ｐｄ含有ペロブスカイト型複合酸化物が含まれていることを特徴とする、請求項１４〜１６のいずれかに記載の排ガス浄化用触媒。
【請求項１８】  前記外側層に、前記Ｒｈ含有ペロブスカイト型複合酸化物が含まれていることを特徴とする、請求項１４〜１７のいずれかに記載の排ガス浄化用触媒。
【請求項１９】  前記内側層および／または前記外側層に、前記Ｐｔ含有ペロブスカイト型複合酸化物が含まれていることを特徴とする、請求項１４〜１８のいずれかに記載の排ガス浄化用触媒。
【請求項２０】  前記外側層に含まれる貴金属が、Ｒｈおよび／またはＰｔであり、前記内側層に含まれる貴金属が、少なくともＰｄであることを特徴とする、請求項１４〜１９のいずれかに記載の排ガス浄化用触媒。
【請求項２１】  前記内側層に、θアルミナおよびＰｔが担持されている前記セリア系複合酸化物が含まれており、
前記外側層に、ＰｔおよびＲｈが担持されている前記ジルコニア系複合酸化物、Ｐｔが担持されている前記セリア系複合酸化物、および、ＰｔおよびＲｈが担持されているθアルミナからなる群から選ばれる少なくとも１種の耐熱性酸化物が含まれていることを特徴とする、請求項１４〜２０のいずれかに記載の排ガス浄化用触媒。
【請求項２２】  さらに、Ｂａ、Ｃａ、Ｓｒ、Ｍｇ、Ｌａの硫酸塩、炭酸塩、硝酸塩および／または酢酸塩を含むことを特徴とする、請求項１〜２１のいずれかに記載の排ガス浄化用触媒。
【請求項２３】  貴金属と、ペロブスカイト型複合酸化物と、θアルミナおよび／またはαアルミナとを含んでいることを特徴とする、触媒組成物。
【手続補正２】
【補正対象書類名】明細書
【補正対象項目名】００２８
【補正方法】変更
【補正の内容】
【００２８】
また、本発明の排ガス浄化用触媒は、さらに、Ｂａ、Ｃａ、Ｓｒ、Ｍｇ、Ｌａの硫酸塩、炭酸塩、硝酸塩および／または酢酸塩を含むことが好ましい。
また、本発明の触媒組成物は、貴金属と、ペロブスカイト型複合酸化物と、θアルミナおよび／またはαアルミナとを含んでいることを特徴としている。